(57)【要約】【課題】基体表面に対して微粒子が配向した状態の微粒子堆積層であって、欠陥の少ない微粒子堆積層を形成し得る微粒子堆積方法を提供する。【解決手段】微粒子堆積方法は、微粒子分散溶液３０を基体１０上に塗布して微粒子分散溶液層を形成した後、メニスカス形成手段２０を該微粒子分散溶液層に接触した状態とし、以て、基体１０表面に対して微粒子３１が配向した状態の微粒子堆積層３２を得る。【選択図】  図１
2005301100.tif 000002
【特許請求の範囲】
【請求項１】
微粒子分散溶液を基体上に塗布して微粒子分散溶液層を形成した後、メニスカス形成手段を該微粒子分散溶液層に接触した状態とし、以て、基体表面に対して微粒子が配向した状態の微粒子堆積層を得ることを特徴とする微粒子堆積方法。
【請求項２】
基体の上又は上方にメニスカス形成手段を配置した状態で、該メニスカス形成手段を介して微粒子分散溶液を基体上に塗布し、以て、基体表面に対して微粒子が配向した状態の微粒子堆積層を得ることを特徴とする微粒子堆積方法。
【請求項３】
微粒子堆積層はフォトニック結晶から構成されていることを特徴とする請求項１又は請求項２に記載の微粒子堆積方法。
【請求項４】
微粒子はＳｉＯX（但し、０＜Ｘ≦２）から成ることを特徴とする請求項３に記載の微粒子堆積方法。
【請求項５】
第１番目の微粒子分散溶液を基体上に塗布して第１番目の微粒子分散溶液層を形成した後、第１番目のメニスカス形成手段を該第１番目の微粒子分散溶液層に接触した状態とし、以て、基体表面に対して微粒子が配向した状態の第１番目の微粒子堆積層を得た後、
第（ｍ＋１）番目（但し、ｍ＝１，２・・・Ｍ−１であり、Ｍ≧２）の微粒子分散溶液を第ｍ番目の微粒子堆積層上に塗布して第（ｍ＋１）番目の微粒子分散溶液層を形成した後、第（ｍ＋１）番目のメニスカス形成手段を該第（ｍ＋１）番目の微粒子分散溶液層に接触した状態とし、以て、第ｍ番目の微粒子堆積層表面に対して微粒子が配向した状態の第（ｍ＋１）番目の微粒子堆積層を得る工程を、（Ｍ−１）回、繰り返し、微粒子が配向した状態のＭ層から成る微粒子堆積層多層構造を得ることを特徴とする微粒子堆積層多層構造の形成方法。
【請求項６】
基体の上又は上方に第１番目のメニスカス形成手段を配置した状態で、該第１番目のメニスカス形成手段を介して第１番目の微粒子分散溶液を基体上に塗布し、以て、基体表面に対して微粒子が配向した状態の第１番目の微粒子堆積層を得た後、
第ｎ番目（但し、ｎ＝１，２・・・Ｎ−１であり、Ｎ≧２）の微粒子堆積層の上又は上方に第（ｎ＋１）番目のメニスカス形成手段を配置した状態で、該第（ｎ＋１）番目のメニスカス形成手段を介して第（ｎ＋１）番目の微粒子分散溶液を第ｎ番目の微粒子堆積層上に塗布し、以て、第ｎ番目の微粒子堆積層表面に対して微粒子が配向した状態の第（ｎ＋１）番目の微粒子堆積層を得る工程を、（Ｎ−１）回、繰り返し、微粒子が配向した状態のＮ層から成る微粒子堆積層多層構造を得ることを特徴とする微粒子堆積層多層構造の形成方法。
【請求項７】
微粒子堆積層はフォトニック結晶から構成されていることを特徴とする請求項５又は請求項６に記載の微粒子堆積層多層構造の形成方法。
【請求項８】
微粒子はＳｉＯX（但し、０＜Ｘ≦２）から成ることを特徴とする請求項７に記載の微粒子堆積層多層構造の形成方法。
【請求項９】
各微粒子堆積層を構成する微粒子の平均粒径を異ならせることを特徴とする請求項５又は請求項６に記載の微粒子堆積層多層構造の形成方法。
【請求項１０】
微粒子分散溶液を支持体上に塗布して微粒子分散溶液層を形成した後、メニスカス形成手段を該微粒子分散溶液層に接触した状態とし、以て、支持体表面に対して微粒子が配向した状態の微粒子堆積層を得ることを特徴とする表示装置用スクリーンの製造方法。
【請求項１１】
支持体の上又は上方にメニスカス形成手段を配置した状態で、該メニスカス形成手段を介して微粒子分散溶液を支持体上に塗布し、以て、支持体表面に対して微粒子が配向した状態の微粒子堆積層を得ることを特徴とする表示装置用スクリーンの製造方法。
【請求項１２】
微粒子堆積層はフォトニック結晶から構成されていることを特徴とする請求項１０又は請求項１１に記載の表示装置用スクリーンの製造方法。
【請求項１３】
微粒子はＳｉＯX（但し、０＜Ｘ≦２）から成ることを特徴とする請求項１２に記載の表示装置用スクリーンの製造方法。
【請求項１４】
メニスカス形成手段はメッシュから成り、
表示装置用スクリーンにおける画素ピッチをｐ0、メッシュのピッチをｐ1としたとき、ｐ1≦０．５ｐ0を満足することを特徴とする請求項１０又は請求項１１に記載の表示装置用スクリーンの製造方法。
【請求項１５】
メニスカス形成手段はメッシュから成り、
表示装置用スクリーンにおける画素ピッチをｐ0、メッシュのピッチをｐ1としたとき、ｐ1≧５ｐ0を満足することを特徴とする請求項１０又は請求項１１に記載の表示装置用スクリーンの製造方法。
【発明の詳細な説明】
【技術分野】
【０００１】
本発明は、微粒子堆積方法、微粒子堆積層多層構造の形成方法、及び、表示装置用スクリーンの製造方法に関する。
【背景技術】
【０００２】
微粒子を自己組織化的に集合させて、微粒子が３次元的に規則正しく周期的に配列した微粒子集合体を作るための方法として、種々の方法が報告されている（例えば、P. Jiang et al., Chem. Mater. (1999), 11, 2132 や、Y. Xia et al., Adv. Mater. (2000), 12(10), 693 を参照）。
【０００３】
このような方法の１つに引き上げ法がある。引き上げ法では、例えば微粒子を分散媒に分散させて微粒子分散溶液とし、微粒子分散溶液に対して親和性のよい基板を微粒子分散溶液中に垂直に浸漬した後、この基板を微粒子分散溶液から引き上げていく。この基板の引き上げ時に、適量の微粒子分散溶液が基板表面に移し取られる。その後、移し取られた微粒子分散溶液から分散媒が蒸発していく過程で微粒子の自己組織化が起こり、微粒子が規則的に配列した微粒子集合体が基板上に形成される（例えば、K. Nagayama, J. Soc. Powder Technol. Japan (1995), 32, 476 や、J. D. Joannopoulos, Nature (2001), 414(15), 257、Yong-Hong Ye et al., Appl. Phys. Lett. (2001), 78(1), 52 を参照）。
【０００４】
また、他の方法として自然沈降法がある。自然沈降法では、引き上げ法と同様に、微粒子分散溶液を調製した後、基板を微粒子分散溶液の下部に静置する。微粒子は、自身の重みによって徐々に基板上に沈降し、微粒子が規則的に配列した微粒子集合体が形成される（例えば、H. Miguez et al., Adv. Mater. (1998), 10(6), 480 参照）。
【０００５】
更に別の方法も提案されている。この方法では、微粒子よりも大きなスペーサーを挟んだマイクロセルを、微粒子分散溶液中に垂直に浸漬し、静置する。微粒子分散溶液は、毛管現象に基づきマイクロセル内に充填される。その後、マイクロセル内に充填された微粒子分散溶液から分散媒が蒸発していく過程で微粒子の自己組織化が起こり、微粒子が規則的に配列した微粒子集合体がマイクロセル内に形成される（例えば、B. Gates, D. Qin, Y. Xia, Adv. Mater. (1999), 11, 466 参照）。
【０００６】
図６は、微粒子が規則的に配列した微粒子集合体が、微粒子分散溶液から自己組織化的に形成される過程を示す模式図である。即ち、シリカ微粒子等の球形の微粒子を水等の分散媒に分散させた微粒子分散溶液中に基板を浸漬すると、重力による自然沈降又は蒸発による分散媒の減少によって微粒子を徐々に基板上に堆積させることができる。ここで、微粒子の粒径が同一であれば、シリカ微粒子のような球形の微粒子が最も密に詰まった配列構造は、最密充填構造である。即ち、球形の微粒子が基板の法線方向に沿って、ＡＢＣＡＢＣ・・・の状態に配列され、あるいは又、ＡＢＡＢＡＢ・・・の状態に配列される。従って、微粒子を緻密に集合させることによって、少なくとも部分的に最密充填構造をとる微粒子集合体を、自己組織化的に形成させることができる。
【０００７】
【特許文献１】国際公開番号ＷＯ０３／０５０６１２Ａ１
【非特許文献１】P. Jiang et al., Chem. Mater. (1999), 11, 2132
【非特許文献２】Y. Xia et al., Adv. Mater. (2000), 12(10), 693
【非特許文献３】K. Nagayama, J. Soc. Powder Technol. Japan (1995), 32, 476
【非特許文献４】J. D. Joannopoulos, Nature (2001), 414(15), 257
【非特許文献５】Yong-Hong Ye et al., Appl. Phys. Lett. (2001), 78(1), 52
【非特許文献６】H. Miguez et al., Adv. Mater. (1998), 10(6), 480
【非特許文献７】B. Gates, D. Qin, Y. Xia, Adv. Mater. (1999), 11, 466
【非特許文献８】安藤久仁夫、両角伸治監修「プロジェクションテレビの設計」１７７頁、株式会社トリッケプス出版
【発明の開示】
【発明が解決しようとする課題】
【０００８】
微粒子を自己組織化に基づき規則的に配列させて、微粒子集合体における微粒子１つ１つの並びが恰も原子のように配列されているフォトニック結晶を作製する場合、上述した従来の方法を用いると、屡々、欠陥がフォトニック結晶中に多く形成され、フォトニック結晶の結晶性（微粒子の配列規則性）が低下する。このような欠陥の一例を図７に示す。この図７は、引上げ法で作製されたフォトニック結晶表面を原子間力顕微鏡（ＡＦＭ）で観察した結果であり、転位に相当する欠陥が実線に沿って形成されている。
【０００９】
国際公開番号ＷＯ０３／０５０６１２Ａ１に開示されているように、フォトニック結晶を表示装置用スクリーンに応用する場合、このような欠陥が存在すると、図８に示すように、欠陥部分で光の散乱が生じてしまい、黒の沈みが無くなり、コントラストが低くなる結果、表示装置用スクリーン上の画像が劣化する。特に、照明下のような外光が多く存在する場所での使用において、表示装置用スクリーン上の画像の劣化が著しい。また、このような欠陥を有するフォトニック結晶を、導波路やレーザ等の光デバイスに応用した場合、欠陥部分で光が散乱する結果、光損失が大きくなる等の導波特性やデバイス特性に悪影響を及ぼす。
【００１０】
特に、引き上げ法においては、重力によって溶液が垂れて、塗布むらが生じる。また、基板の濡れ性が不均一な場合、塗布むらが生じる。そのため、国際公開番号ＷＯ０３／０５０６１２Ａ１に開示されているように、フォトニック結晶を表示装置用スクリーンに応用する場合、フォトニック結晶層の厚さが表示装置用スクリーン面内で不均一になってしまい、表示装置用スクリーンの輝度が不均一となり、それに付随して色むら等が生じ、画質に悪影響を及ぼす。
【００１１】
従って、本発明の目的は、基体表面に対して微粒子が配向した状態の微粒子堆積層であって、欠陥の少ない微粒子堆積層を形成し得る微粒子堆積方法及び微粒子堆積層多層構造の形成方法、並びに、係る微粒子堆積方法を適用した表示装置用スクリーンの製造方法を提供することにある。
【課題を解決するための手段】
【００１２】
上記の目的を達成するための本発明の第１の態様に係る微粒子堆積方法は、微粒子分散溶液を基体上に塗布して微粒子分散溶液層を形成した後、メニスカス形成手段を該微粒子分散溶液層に接触した状態とし、以て、基体表面に対して微粒子が配向した状態の微粒子堆積層を得ることを特徴とする。
【００１３】
上記の目的を達成するための本発明の第２の態様に係る微粒子堆積方法は、基体の上又は上方にメニスカス形成手段を配置した状態で、該メニスカス形成手段を介して微粒子分散溶液を基体上に塗布し、以て、基体表面に対して微粒子が配向した状態の微粒子堆積層を得ることを特徴とする。
【００１４】
上記の目的を達成するための本発明の第１の態様に係る微粒子堆積層多層構造の形成方法は、
第１番目の微粒子分散溶液を基体上に塗布して第１番目の微粒子分散溶液層を形成した後、第１番目のメニスカス形成手段を該第１番目の微粒子分散溶液層に接触した状態とし、以て、基体表面に対して微粒子が配向した状態の第１番目の微粒子堆積層を得た後、
第（ｍ＋１）番目（但し、ｍ＝１，２・・・Ｍ−１であり、Ｍ≧２）の微粒子分散溶液を第ｍ番目の微粒子堆積層上に塗布して第（ｍ＋１）番目の微粒子分散溶液層を形成した後、第（ｍ＋１）番目のメニスカス形成手段を該第（ｍ＋１）番目の微粒子分散溶液層に接触した状態とし、以て、第ｍ番目の微粒子堆積層表面に対して微粒子が配向した状態の第（ｍ＋１）番目の微粒子堆積層を得る工程を、（Ｍ−１）回、繰り返し、微粒子が配向した状態のＭ層から成る微粒子堆積層多層構造を得ることを特徴とする。
【００１５】
上記の目的を達成するための本発明の第２の態様に係る微粒子堆積層多層構造の形成方法は、
基体の上又は上方に第１番目のメニスカス形成手段を配置した状態で、該第１番目のメニスカス形成手段を介して第１番目の微粒子分散溶液を基体上に塗布し、以て、基体表面に対して微粒子が配向した状態の第１番目の微粒子堆積層を得た後、
第ｎ番目（但し、ｎ＝１，２・・・Ｎ−１であり、Ｎ≧２）の微粒子堆積層の上又は上方に第（ｎ＋１）番目のメニスカス形成手段を配置した状態で、該第（ｎ＋１）番目のメニスカス形成手段を介して第（ｎ＋１）番目の微粒子分散溶液を第ｎ番目の微粒子堆積層上に塗布し、以て、第ｎ番目の微粒子堆積層表面に対して微粒子が配向した状態の第（ｎ＋１）番目の微粒子堆積層を得る工程を、（Ｎ−１）回、繰り返し、微粒子が配向した状態のＮ層から成る微粒子堆積層多層構造を得ることを特徴とする。
【００１６】
上記の目的を達成するための本発明の第１の態様に係る表示装置用スクリーンの製造方法は、微粒子分散溶液を支持体上に塗布して微粒子分散溶液層を形成した後、メニスカス形成手段を該微粒子分散溶液層に接触した状態とし、以て、支持体表面に対して微粒子が配向した状態の微粒子堆積層を得ることを特徴とする。
【００１７】
上記の目的を達成するための本発明の第２の態様に係る表示装置用スクリーンの製造方法は、支持体の上又は上方にメニスカス形成手段を配置した状態で、該メニスカス形成手段を介して微粒子分散溶液を支持体上に塗布し、以て、支持体表面に対して微粒子が配向した状態の微粒子堆積層を得ることを特徴とする。
【００１８】
本発明の第１の態様若しくは第２の態様に係る微粒子堆積方法、本発明の第１の態様若しくは第２の態様に係る微粒子堆積層多層構造の形成方法、本発明の第１の態様若しくは第２の態様に係る表示装置用スクリーンの製造方法（以下、これらを総称して、単に、本発明と呼ぶ場合がある）における微粒子堆積層あるいは微粒子堆積層多層構造において、微粒子は配向した状態となっているが、ここで、微粒子が配向した状態とは、基体あるいは支持体の法線方向に沿った微粒子の並び状態（配列状態）に規則性が有ることを意味し（即ち、規則配列構造を有し）、具体的には、基体あるいは支持体の法線方向に沿って、少なくとも部分的に、ＡＢＣＡＢＣ・・・の状態に配列された状態（立方最密構造を有する状態）、あるいは又、ＡＢＡＢＡＢ・・・の状態に配列されている状態（六方最密構造を有する状態）を挙げることができる。
【００１９】
本発明において、微粒子堆積層はフォトニック結晶から構成されている形態とすることができる。ここで、「微粒子堆積層はフォトニック結晶から構成されている」とは、より具体的には、微粒子堆積層を構成する微粒子１つ１つの並びが恰も原子のように配列されており、微粒子堆積層全体としてフォトニック結晶としての挙動を示す状態にあることを意味する。そして、この場合、微粒子はＳｉＯX（但し、０＜Ｘ≦２）から成る構成とすることができるが、これに限定するものではなく、微粒子を構成する材料として、その他、酸化アルミニウム、酸化チタン、酸化タンタル、酸化ジルコニウム、酸化ガドリニウム、酸化イットリウム、酸化亜鉛、酸化カドミウム、酸化ニオブ、酸化錫、酸化タングステン、酸化インジウム、Ｐｂ（Ｚｒ，Ｔｉ）Ｏ3といった無機酸化物材料；ポリスチレン等のスチレン系樹脂、ポリメチルメタクリレート（ＰＭＭＡ）等のアクリル系樹脂、ポリエチレン樹脂、ポリプロピレン樹脂、ポリカーボネート樹脂、ポリアミド樹脂、ポリエステル樹脂、ポリイミド樹脂、ポリフェニレンエーテル樹脂、ポリアリーレンスルフィド樹脂、ポリエーテルケトン樹脂、ポリエーテルエーテルケトン樹脂、ポリカプロラクトンやポリビニルトルエン、各種液晶を含む各種の有機材料；ＢＮ、ＢＰ、ＢＡｓ、ＡｌＮ、ＡｌＰ、ＡｌＡｓ、ＡｌＳｂ、ＧａＮ、ＧａＰ、ＧａＡｓ（ＡｌＧａＡｓ等を含む）、ＧａＳｂ、ＩｎＮ、ＩｎＰ（ＧａＩｎＡｓＰ等を含む）、ＩｎＡｓ、ＩｎＳｂといった組成式で表されるＩＩＩ−Ｖ族化合物材料；ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｅといった組成式で表されるＩＩ−ＶＩ族化合物材料；炭素、ケイ素、ゲルマニウムといった半導体材料；非晶質炭素、カーボンブラック、黒鉛といった炭素系材料；金、銀、白金、パラジウム、銅、ニッケル、コバルト、鉄等の金属を挙げることができる。尚、微粒子は、一種類の微粒子から構成されていてもよいし、複数種の微粒子の混合物であってもよい。これらの微粒子は、構成する材料に依存するが、例えば、ゾル−ゲル法、分子線エピタキシー法、化学的気相成長法（ＣＶＤ法）、所謂逆ミセル法、所謂ホットソープ法、燃焼方法、粉砕法、溶液からの沈殿法や、超臨界液体中での反応を利用する方法といった、種々の物理的方法や化学的方法によって得ることができる。
【００２０】
本発明に基づき表示装置用スクリーンを製造する場合、表示装置用スクリーンに照射される（入射する）光に対して微粒子は透明であってもよいし、不透明であってもよい。具体的には、微粒子が表示装置用スクリーンに照射される（入射する）光を透過する透過率は、５０％以上、より好ましくは８０％以上であることが望ましい。
【００２１】
微粒子分散溶液として、上述した各種の微粒子を分散媒に分散させたものを挙げることができる。ここで、分散媒として、水や純水、メチルアルコールやエチルアルコール、トルエン等の有機溶剤を例示することができる。
【００２２】
本発明におけるメニスカス形成手段として、多数の開口を有するシート状あるいは板状の部材であるメッシュを挙げることができる。メッシュとして、具体的には、網目状部材や篩状部材、ストライプ形状の開口を多数有するシート状あるいは板状の部材を挙げることができ、メッシュに設けられた開口の平面形状を、円形、楕円形、正方形、矩形、多角形、丸みを帯びた正方形や矩形、丸みを帯びた多角形、ストライプ形状等、任意の形状とすることができる。メッシュにおける開口率（メッシュ単位面積当たりの開口の占める面積の割合）は、本質的に、任意の値とすることができる。メッシュを構成する材料として、各種の金属や合金から成るシート状あるいは板状の部材、天然繊維や合成繊維、金属線材を例示することができ、周知の方法で製造することができる。尚、本発明におけるメニスカス形成手段としてのメッシュにあっては、開口の中心から隣接する開口の中心までの距離であるメッシュのピッチは、一定であってもよいし、メッシュの位置によって異なっていてもよいし、ランダムな値としてもよい。あるいは又、本発明におけるメニスカス形成手段として、例えばガラスから作製されたチップ状の短い糸や、チップ状の短い糸が枝分かれしたもの、表面が起毛状態にあるシート部材や板状部材を例示することができる。チップ状やチップ状の短い糸が枝分かれしたものは、最終的に、微粒子堆積層から除去されてもよいし、微粒子堆積層に残されてもよい。
【００２３】
本発明の第１の態様若しくは第２の態様に係る表示装置用スクリーンの製造方法にあっては、より好ましくは、メニスカス形成手段はメッシュから成り、表示装置用スクリーンにおける画素ピッチをｐ0、メッシュのピッチをｐ1としたとき、ｐ1≦０．５ｐ0を満足する形態とすることが望ましく、あるいは又、ｐ1≧５ｐ0を満足する形態とすることが望ましく、これによって、表示装置用スクリーンにおけるモアレ縞の発生を確実に防止することができる。尚、この場合、メッシュのピッチｐ1は、メッシュのどの位置においても一定の値である構成とすることができるし、メッシュの位置によって異なる値である構成とすることもできる。
【００２４】
本発明の第１の態様に係る微粒子堆積方法、本発明の第１の態様に係る微粒子堆積層多層構造の形成方法、本発明の第１の態様に係る表示装置用スクリーンの製造方法（以下、これらを総称して、単に、本発明の第１の態様に係る方法と呼ぶ場合がある）における塗布方法として、引き上げ法、自然沈降法、インクジェット印刷法、スクリーン印刷法、噴霧法等を例示することができる。
【００２５】
一方、本発明の第２の態様に係る微粒子堆積方法、本発明の第２の態様に係る微粒子堆積層多層構造の形成方法、本発明の第２の態様に係る表示装置用スクリーンの製造方法（以下、これらを総称して、単に、本発明の第２の態様に係る方法と呼ぶ場合がある）においては、メニスカス形成手段を介して微粒子分散溶液を塗布するが、係る塗布方法として、引き上げ法、自然沈降法、インクジェット印刷法、スクリーン印刷法、噴霧法等を例示することができる。また、メニスカス形成手段を介して微粒子分散溶液を塗布する形態には、メニスカス形成手段を介在させた状態で微粒子分散溶液を塗布する形態が包含される。
【００２６】
微粒子分散溶液の組成にも依るが、本発明の第１の態様に係る方法にあっては、メニスカス形成手段を微粒子分散溶液層に接触した状態とした後、あるいは又、第１番目のメニスカス形成手段を第１番目の微粒子分散溶液層に接触した状態とした後、あるいは又、第（ｍ＋１）番目のメニスカス形成手段を第（ｍ＋１）番目の微粒子分散溶液層に接触した状態とした後、微粒子分散溶液あるいは第１番目の微粒子分散溶液あるいは第（ｍ＋１）番目の微粒子分散溶液を乾燥させることが好ましく、本発明の第２の態様に係る方法にあっては、微粒子分散溶液を基体あるいは支持体上に塗布した後、あるいは又、第１番目の微粒子分散溶液を基体上に塗布した後、あるいは又、第（ｎ＋１）番目の微粒子分散溶液を第ｎ番目の微粒子堆積層上に塗布した後、微粒子分散溶液あるいは第１番目の微粒子分散溶液あるいは第（ｎ＋１）番目の微粒子分散溶液を乾燥させることが好ましい。尚、これらの場合、メニスカス形成手段と微粒子分散溶液とが接した状態で、微粒子分散溶液を乾燥させる。
【００２７】
本発明において、微粒子堆積層を構成する微粒子の平均粒径は、１．０×１０-8ｍ乃至１．０×１０-6ｍの範囲にあることが好ましい。微粒子の径は揃っていることが望ましく、微粒子の径のばらつきの度合いを標準偏差σで表したとき、標準偏差σの値は平均粒径の±１０％以内、好ましくは±８％以内の範囲内にあることが望ましい。また、微粒子堆積層における微粒子の堆積周期（積層周期）として、限定するものではないが、六方最密構造の場合、６周期〜１５周期、立方最密構造の場合、４周期〜１０周期を挙げることができる。
【００２８】
本発明の第１の態様若しくは第２の態様に係る微粒子堆積層多層構造の形成方法においては、各微粒子堆積層を構成する微粒子の平均粒径を異ならせる構成とすることが一層好ましく、このような構成を採用することで、例えば、微粒子堆積層多層構造に入射した光の三原色を効果的に反射させることが可能となる。この場合、各微粒子堆積層を構成する微粒子の平均粒径は、微粒子をシリカから構成する場合、約１．５×１０-7ｍ乃至約３．２×１０-7ｍの範囲にあることが好ましい。微粒子がＳｉＯX（但し、０＜Ｘ≦２）である構成を採用する場合、即ち、微粒子がシリカから構成されている場合、シリカの製造条件等にも依るが、シリカの屈折率は１．３６乃至１．４７の範囲にある。そして、本発明の第１の態様若しくは第２の態様に係る微粒子堆積層多層構造の形成方法を表示装置用スクリーンの製造方法に適用し、微粒子堆積層多層構造に入射した光の三原色を同時に反射させる場合、微粒子の屈折率をｎ0としたとき、赤色反射用の微粒子の平均粒径（Ｄ）は、２６９×（１．３６／ｎ0）ｎｍ乃至３１４×（１．３６／ｎ0）ｎｍ、好ましくは２７８×（１．３６／ｎ0）ｎｍ乃至３０５×（１．３６／ｎ0）ｎｍであることが望ましく、緑色反射用の微粒子の平均粒径（Ｄ）は、２２４×（１．３６／ｎ0）ｎｍ乃至２５１×（１．３６／ｎ0）ｎｍ、好ましくは２２４×（１．３６／ｎ0）ｎｍ乃至２３７×（１．３６／ｎ0）ｎｍであることが望ましく、青色反射用の微粒子の平均粒径（Ｄ）は、２０２×（１．３６／ｎ0）ｎｍ乃至２２４×（１．３６／ｎ0）ｎｍ、好ましくは２０８×（１．３６／ｎ0）ｎｍ乃至２１７×（１．３６／ｎ0）ｎｍであることが望ましい。尚、各微粒子堆積層を構成する微粒子の材質は同じであってもよいし、異なっていてもよい。微粒子の屈折率ｎ0は、微粒子の密度（微粒子中に含まれる空孔の割合の大小）によっても変化する。
【００２９】
赤色反射用の微粒子堆積層、緑色反射用の微粒子堆積層、青色反射用の微粒子堆積層から成る微粒子堆積層多層構造にあっては、基体（支持体）上に、赤色反射用の微粒子堆積層、緑色反射用の微粒子堆積層、青色反射用の微粒子堆積層をこの順に積層してもよいし、青色反射用の微粒子堆積層、緑色反射用の微粒子堆積層、赤色反射用の微粒子堆積層をこの順に積層してもよい。前者の場合、レイリー散乱による影響を最小限に抑えることができる点で有利である。一方、後者の場合、即ち、小さい粒子の上に大きい粒子を積層する場合、大きな粒子の上に小さな粒子を積層する場合と比較して、凹凸が少ない平坦な下地の上に微粒子を堆積することになるので、微粒子が自己組織化に基づき規則正しく配列され易い。
【００３０】
本発明の第１の態様若しくは第２の態様に係る表示装置用スクリーンの製造方法において、あるいは又、本発明の第１の態様若しくは第２の態様に係る微粒子堆積層多層構造の形成方法を表示装置用スクリーンの製造方法に適用する場合、微粒子堆積層における微粒子の堆積周期（積層周期）は、限定するものではないが、六方最密構造の場合、６周期〜１５周期、立方最密構造の場合、４周期〜１０周期であることが、波長の選択性を高めるといった観点から好ましい。
【００３１】
本発明の第１の態様若しくは第２の態様に係る表示装置用スクリーンの製造方法において、あるいは又、本発明の第１の態様若しくは第２の態様に係る微粒子堆積層多層構造の形成方法を表示装置用スクリーンの製造方法に適用する場合、支持体あるいは基体を、微粒子堆積層を通過した可視光を吸収する材料から構成することが望ましく、具体的には、支持体あるいは基体として、カーボン層等の可視光を吸収する無機材料層が表面に形成されたポリエチレンテレフタレート（ＰＥＴ）樹脂やポリカーボネート（ＰＣ）樹脂で例示されるプラスチックスから成るフィルムや基板、シート；カーボン等の可視光を吸収する無機材料が練り込まれたＰＥＴ樹脂やＰＣ樹脂で例示されるプラスチックスから成るフィルムや基板、シート；ブラスト処理やサンドマット加工等によって表面が粗面化（例えば、表面の凹凸の高さが０．８μｍ〜４μｍ）された可視光を吸収するＰＥＴ樹脂やＰＣ樹脂で例示されるプラスチックスから成るフィルムや基板、シート；カーボン層等の可視光を吸収する無機材料層が表面に形成されたガラス基板；可視光を透過するＰＥＴ樹脂やＰＣ樹脂で例示されるプラスチックスから成るフィルムや基板、シートあるいはガラス基板の裏面に可視光吸収層（例えば、カーボンから成る）が形成されたものを例示することができる。また、本発明の第１の態様若しくは第２の態様に係る微粒子堆積方法、あるいは又、本発明の第１の態様若しくは第２の態様に係る微粒子堆積層多層構造の形成方法における基体として、上述した基体の他、可視光を透過するＰＥＴ樹脂やＰＣ樹脂で例示されるプラスチックスから成るフィルムや基板、シートあるいはガラス基板を例示することができる。尚、本発明の第１の態様若しくは第２の態様に係る微粒子堆積方法、あるいは又、本発明の第１の態様若しくは第２の態様に係る微粒子堆積層多層構造の形成方法に基づき導波路やレーザ等の光デバイスを製造する場合、基体の屈折率は微粒子の屈折率ｎ0よりも小さいことが、光デバイスからの光の漏れ出しを抑制するといった観点から望ましい。
【００３２】
本発明の第１の態様に係る方法においては、メニスカス形成手段を微粒子分散溶液層に接触した状態とし、あるいは又、第（ｍ＋１）番目のメニスカス形成手段を第（ｍ＋１）番目の微粒子分散溶液層に接触した状態とするが、これらの状態においては、メニスカス形成手段は、基体あるいは第ｍ番目の微粒子堆積層と接触した状態としてもよいし、接触していない状態としてもよい。そして、これらのいずれの状態にあっても、更には、必要に応じて微粒子分散溶液を乾燥させている間に、メニスカス形成手段と基体あるいは第（ｍ＋１）番目の微粒子分散溶液層との相対的な位置関係が変化しないように、メニスカス形成手段と基体とを任意の手段によって固定することが好ましい。メニスカス形成手段を、基体あるいは第ｍ番目の微粒子堆積層と接触した状態とする場合、メニスカス形成手段を微粒子分散溶液層に接触した状態とし、あるいは又、第（ｍ＋１）番目のメニスカス形成手段を第（ｍ＋１）番目の微粒子分散溶液層に接触した状態とした後、直ちに、あるいは、所定の時間経過後に、メニスカス形成手段と基体あるいは第ｍ番目の微粒子堆積層との接触状態を解除してもよいし、メニスカス形成手段と基体あるいは第ｍ番目の微粒子堆積層との接触状態を保持し続けてもよい。
【００３３】
一方、本発明の第２の態様に係る方法においては、基体の上にメニスカス形成手段を配置し、あるいは又、第ｎ番目の微粒子堆積層の上に第（ｎ＋１）番目のメニスカス形成手段を配置するが、これらの状態においては、メニスカス形成手段は基体と接触した状態である。あるいは又、基体の上方にメニスカス形成手段を配置し、あるいは又、第ｎ番目の微粒子堆積層の上方に第（ｎ＋１）番目のメニスカス形成手段を配置するが、これらの状態においては、メニスカス形成手段は基体と接触していない状態である。そして、これらのいずれの状態にあっても、微粒子分散溶液を塗布している間に、更には、必要に応じて微粒子分散溶液を乾燥させている間に、メニスカス形成手段と基体あるいは第ｎ番目の微粒子堆積層との相対的な位置関係が変化しないように、メニスカス形成手段と基体とを任意の手段によって固定することが好ましい。また、基体の上にメニスカス形成手段を配置し、あるいは又、第ｎ番目の微粒子堆積層の上に第（ｎ＋１）番目のメニスカス形成手段を配置した場合には、微粒子分散溶液を基体上あるいは第ｎ番目の微粒子堆積層上に塗布した後、直ちに、あるいは、所定の時間経過後に、メニスカス形成手段と基体あるいは第ｎ番目の微粒子堆積層との接触状態を解除してもよいし、メニスカス形成手段と基体あるいは第ｎ番目の微粒子堆積層との接触状態を保持し続けてもよい。
【００３４】
本発明の第１の態様及び第２の態様に係る微粒子堆積方法若しくは微粒子堆積層多層構造の形成方法を、導波路やレーザ、色素増感太陽電池、光スイッチ等の光デバイスの製造に応用することができる他、光学干渉フィルターや光学反射膜、可変ミラー型空間光変調素子（ＤＭＤ素子）を用いたＤＬＰ（Digital Light Processing：テキサス・インスツルメンツ社の登録商標）型のプロジェクターの製造に応用することができるし、本発明の第１の態様及び第２の態様に係る微粒子堆積層多層構造の形成方法を表示装置用スクリーンの製造に応用することができる。また、本発明の第１の態様及び第２の態様に係る表示装置用スクリーンの製造方法、本発明の第１の態様及び第２の態様に係る微粒子堆積層多層構造の形成方法によって得られる表示装置用スクリーンは、半導体レーザや発光ダイオード（ＬＥＤ）といった半導体発光素子から成る投影用光源から射出された光を反射させるための表示装置用スクリーンとして使用され、あるいは又、液晶プロジェクター用のスクリーンとして使用される。
【００３５】
本発明に基づき表示装置用スクリーンを製造した場合、表示装置用スクリーンで反射される光の指向性を緩和すると共に、表示装置用スクリーンに均一な輝度を持たせ、ホットスポットを発生し難くし、更には、表示装置用スクリーンの表面を保護するといった観点から、表示装置用スクリーンの表面に光拡散媒体を設けることが好ましい。ここで、光拡散媒体として、具体的には、拡散フィルム、マイクロレンズフィルム、マイクロプリズムフィルムを挙げることができる。尚、表示装置用スクリーンの表面に光拡散媒体を設けるためには、表示装置用スクリーンの表面にこれらのフィルムを貼り合わせればよい。ここで、拡散フィルムとして、例えば、光拡散性を有するポリエチレンフィルムや、光を拡散することができるように表面に凹凸が形成されたポリカーボネートフィルムやＰＥＴフィルム、ポリ塩化ビニルフィルムを例示することができる。また、マイクロレンズフィルムとして、２次元マイクロレンズアレイが設けられた、ポリカーボネートフィルムやＰＥＴフィルム、ポリ塩化ビニルフィルムから成るマイクロレンズフィルムを挙げることができる。ここで、マイクロレンズは、凸レンズであっても凹レンズであってもよく、レンズの直径は０．１ｍｍ程度である。また、マイクロプリズムフィルムとして、２次元マイクロプリズムアレイが設けられた、ポリカーボネートフィルムやＰＥＴフィルム、ポリ塩化ビニルフィルムから成るマイクロプリズムフィルムを挙げることができる。ここで、マイクロプリズムの直径は０．１ｍｍ程度である。また、反射防止のために、光拡散媒体の表面に１／４波長コーティングを施してもよい。１／４波長コーティングとして、厚さ１００ｎｍ程度の酸化ケイ素膜を塗布法や蒸着法で形成する方法を挙げることができる。
【発明の効果】
【００３６】
本発明においては、基本的には、微粒子分散溶液を基体上に塗布して微粒子分散溶液層を形成した後、メニスカス形成手段を微粒子分散溶液層に接触した状態とし、あるいは又、基体の上又は上方にメニスカス形成手段を配置した状態で、メニスカス形成手段を介して微粒子分散溶液を基体上に塗布する。メニスカス形成手段を、例えば、メッシュから構成した場合の一例の模式的な一部平面図及び一部端面図を図１の（Ａ）及び（Ｂ）に示すように、メニスカス形成手段２０と微粒子分散溶液３０とが接する領域においては、微粒子分散溶液にメニスカスが形成され、その結果、図１の（Ｃ）に模式図を示すように、微粒子分散溶液中の微粒子が順序よく集合する結果、基体表面に対して微粒子が配向した状態の、即ち、欠陥の少ない微粒子堆積層を得ることができる。従って、引き上げ法における重力に起因した溶液の垂れによる塗布むらや、基板の濡れ性の不均一性に起因した塗布むら等による欠陥の発生が効果的に抑制され、均一な厚さを有する微粒子堆積層を得ることが可能となる。尚、図１の（Ａ）においては、微粒子分散溶液３０を明示するために微粒子分散溶液３０に斜線を付した。また、図１中、参照番号１０は基体（支持体）、参照番号３１は微粒子、参照番号３２は微粒子堆積層を示す。
【００３７】
それ故、本発明を、光エレクトロニクス全般からディスプレイ等の表示用デバイスに亙り、広く応用することができ、本発明に基づき、欠陥部分が少ないが故に光の散乱が少なく、微粒子堆積層の厚さが均一であり、黒の沈みがよく、高いコントラストを有し、画像に関係のない外部光が入射したときでも画像のコントラストが劣化することがなく、輝度が均一であり、色むら等が生じ難い表示装置用スクリーンを製造することができる。また、レーザやＬＥＤ等の狭い半値幅を有し、色純度の良い光を投影することで画像を形成する場合、効率よく、しかも、選択的に画像の光だけを反射させて他の波長の光をカットすることができるが故に、高コントラストを維持すると共に、黒が良く沈む表示装置用スクリーンを製造することができる。更には、液晶プロジェクター等の各三原色のスペクトル半値幅が広い光を投影しても、色度図上の色再現性が良くなり、純粋な色を表現できる表示装置用スクリーンを製造することができる。あるいは又、本発明を導波路やレーザ等の光デバイスの製造に応用した場合には、欠陥部分が少ないが故に光の散乱が少なく、光損失を低減することが可能となり、導波特性やデバイス特性が良好となる。
【発明を実施するための最良の形態】
【００３８】
以下、図面を参照して、実施例に基づき本発明を説明する。
【実施例１】
【００３９】
実施例１は、本発明の第１の態様に係る微粒子堆積方法及び本発明の第１の態様に係る表示装置用スクリーンの製造方法に関する。即ち、実施例１の微粒子堆積方法あるいは表示装置用スクリーンの製造方法においては、微粒子分散溶液を基体（支持体）上に塗布して微粒子分散溶液層を形成した後、メニスカス形成手段をこの微粒子分散溶液層に接触した状態とし、以て、基体（支持体）表面に対して微粒子が配向した状態の微粒子堆積層を得る。
【００４０】
実施例１においては、微粒子として、平均粒径２．９×１０-7ｍ（２９０ｎｍ）のシリカ（ＳｉＯXであり、具体的には、Ｘの値は約２である）を用い、分散媒として純水を用いた。即ち、微粒子分散溶液は、純水１００グラムにシリカ２５グラムを分散させたもの（２０重量％の微粒子分散溶液）である。また、基体（支持体）として、サンドマット加工によって表面が粗面化された黒色のＰＥＴ基板を用いた。尚、ＰＥＴ基板の厚さを０．０５ｍｍ、ＰＥＴ基板の表面の凹凸の高さを、０．１μｍ乃至２μｍとした。サンドマット加工によって表面が粗面化された黒色のＰＥＴ基板の表面は、微粒子分散溶液に対する濡れ性がよいし、ＰＥＴ基板の表面の凹凸によって光の指向性が緩和され、ホットスポットが発生し難くなる。更には、微粒子分散溶液を基体（支持体）上に塗布して微粒子分散溶液層を形成する方法として、引き上げ法を採用した。また、メニスカス形成手段として、太さ０．１ｍｍのステンレス鋼線材を縦横に張架した篩状部材から成るメッシュ（メッシュのピッチｐ1＝６ｍｍ）を用いた。このメッシュの開口形状は概ね一辺が５．５ｍｍの正方形である。メッシュのピッチｐ1は、メッシュのどの位置においても一定の値である構成とした。また、表示装置用スクリーンにおける画素ピッチｐ0を１ｍｍとした。即ち、ｐ1＝６ｐ0である。
【００４１】
通常、得られた微粒子堆積層の表面にはメッシュの跡が残ってしまう。そして、メッシュのピッチ（周期）ｐ1の値が、表示装置用スクリーンにおける画素ピッチｐ0の値に近い場合、モアレ縞が発生する虞がある。画像を考えた場合、このようなモアレ縞の出現は望ましくない。一般的には、モアレ縞のピッチをｐとしたとき、以下の式（１）のような関係になる（安藤久仁夫、両角伸治監修「プロジェクションテレビの設計」１７７頁、株式会社トリッケプス出版  参照）。但し、ｋ＝ｐ1／ｐ0である。
【００４２】
ｐ＝ｐ0×｜ｋ／（１−ｋ）｜    （１）
【００４３】
従って、モアレ縞のピッチｐが画像において無視できる程度であればよい。通常の画像にあっては、画素の１つ１つが肉眼では認識できないようになっている。それ故、モアレ縞のピッチｐが、画素ピッチｐ0と等しいか、あるいは、画素ピッチｐ0よりも小さくなれば、モアレ縞を肉眼で認識できなくなる。即ち、以下の式（２）を満たせばよい。
【００４４】
０≦｜ｋ／（１−ｋ）｜≦１    （２）
【００４５】
式（２）を変形すると、結局、ｋ≦０．５を満足すれば、言い換えれば、ｐ1≦０．５ｐ0を満足すれば、モアレ縞を肉眼で認識できなくなる。
【００４６】
逆に、メッシュのピッチｐ1が十分に大きければ、モアレ縞のピッチｐが画素ピッチｐ0とほぼ等しくなり、モアレ縞を肉眼で認識できなくなる。具体的には、例えば、ｋ≧５を満足すれば、言い換えれば、ｐ1≧５ｐ0を満足すれば、モアレ縞を肉眼で認識できなくなる。尚、以上の議論は、必ずしも表示装置用スクリーンに限定するものではなく、微粒子堆積層を適用した自発光表示装置全般に亙って適用することができる。
【００４７】
実施例１の微粒子堆積方法あるいは表示装置用スクリーンの製造方法において、具体的には、上述した微粒子分散溶液中に、基体（支持体）を垂直に浸漬し、次いで、基体（支持体）を微粒子分散溶液から３０ｍｍ／秒の速度で垂直に引き上げた。こうして、微粒子分散溶液を基体（支持体）上に塗布して微粒子分散溶液層を形成することができた。
【００４８】
次いで、室内において基体（支持体）を水平に保持し、メニスカス形成手段であるメッシュをこの微粒子分散溶液層に接触した状態とした（図１の（Ａ）及び（Ｂ）の模式的な一部平面図及び一部端面図を参照）。具体的には、微粒子分散溶液層にメッシュを被せた。このとき、メッシュを基体（支持体）から浮かせ、メッシュと基体（支持体）とを非接触状態とした。そして、１時間、この状態を維持し、微粒子分散溶液層を自然乾燥させた。
【００４９】
こうして、図１の（Ｃ）に模式的に示すように、基体（支持体）１０の表面に対して微粒子３１が配向した状態の微粒子堆積層３２を得ることができた。即ち、基体あるいは支持体の法線方向に沿った微粒子の並び状態（配列状態）に規則性が有る状態を得ることができ、より具体的には、基体あるいは支持体の法線方向に沿って、少なくとも部分的に、ＡＢＣＡＢＣ・・・の状態に配列された状態（立方最密構造を有する状態）と、ＡＢＡＢＡＢ・・・の状態に配列されている状態（六方最密構造を有する状態）とが混在した状態を得ることができた。尚、この混在状態にあっても、ブラッグ波長は同じである。微粒子堆積層は、赤色光だけを反射させ、他の色の光を透過させる特殊な機能を有する。尚、立方最密構造を有する状態にあっては、微粒子堆積層における厚さ、及び、微粒子の堆積周期（積層周期）は、４．３μｍ、６周期であった。一方、六方最密構造を有する状態にあっては、微粒子堆積層における厚さ、及び、微粒子の堆積周期（積層周期）は、４．３μｍ、９周期であった。
【００５０】
尚、比較のために、実施例１と同じ方法で、微粒子分散溶液を基体（支持体）上に塗布して微粒子分散溶液層を形成した後、室内において基体（支持体）を水平に保持し、そのまま、実施例１と同じ時間だけ微粒子分散溶液層を自然乾燥させた比較試料を作製した。
【００５１】
実施例１にて得られた微粒子堆積層、及び、比較試料における微粒子堆積層を垂直方向から測定した反射スペクトルの結果を図２に示す。尚、図２において、「メッシュ有り」は、実施例１にて得られた微粒子堆積層の測定結果を示し、「メッシュ無し」は、比較試料における微粒子堆積層の測定結果を示す。図２からも明らかなように、実施例１にて得られた微粒子堆積層の反射スペクトルのピーク反射率は、比較試料における微粒子堆積層の反射スペクトルのピーク反射率よりも約４．６倍高い。また、反射スペクトルの半値幅ＦＷＨＭも、比較試料における微粒子堆積層が７７．４３ｎｍであったのに対して、実施例１にて得られた微粒子堆積層は４１．９６ｎｍと狭くなっている。以上の結果から、メニスカス形成手段であるメッシュをこの微粒子分散溶液層に接触した状態とすることによって、微粒子堆積層における微粒子は配向した状態となり、微粒子堆積層はフォトニック結晶から構成されていることが判る。ここで、「微粒子堆積層がフォトニック結晶から構成されている」とは、より具体的には、微粒子堆積層を構成する微粒子１つ１つの並びが恰も原子のように配列されており、微粒子堆積層全体としてフォトニック結晶としての挙動を示す状態にあることを意味する。
【００５２】
更には、光散乱輝度を評価した。具体的には、サンプルを垂直に立てた状態で光を斜めから入射させてサンプル表面の法線方向から輝度を測定した。この方法は、図３に示すように、鏡面反射を避けることで、散乱光の輝度だけ（等方的で球状の光度分布になる）を測定する方法である。具体的には、垂直に立てた状態のサンプルにおいて、測定箇所の中心を原点とし、原点を通る水平線をＹ軸、原点を通る垂直線をＺ軸、原点を通る法線の方向をＸ軸としたときの極座標（ｒ，φ，θ）を用いると、φ＝３０度、θ＝４５度の方向から、ハロゲンランプ及び光ファイバーを用いてサンプルに白色光を入射させる。ここで、サンプル表面上で６００ルクスの照度とする。そして、Ｘ軸上に置かれた輝度計にて輝度の測定を行った。その結果、比較試料における微粒子堆積層の輝度が２８．９カンデラ／ｃｍ2であったのに対して、実施例１にて得られた微粒子堆積層の輝度が１４．９カンデラ／ｃｍ2と、約半分まで下がることが確認された。このことは、実施例１にて得られた微粒子堆積層における微粒子はより一層高く配向した状態となっているが故に、光散乱が一層減少したことを意味する。
【００５３】
更には、実施例１にて得られた微粒子堆積層、及び、比較試料における微粒子堆積層のそれぞれの表面を走査型電子顕微鏡で観察した結果を、図４の（Ａ）及び（Ｂ）に示す。図４の（Ａ）及び（Ｂ）からも、実施例１にて得られた微粒子堆積層の方が、比較試料における微粒子堆積層に比べて、微粒子が配向した状態であることが明らかである。
【００５４】
この表示装置用スクリーンにフロントプロジェクターで映像を映したところ、モアレ縞が肉眼では観察されなかった。また、表示装置用スクリーンの光散乱も少なく、コントラスト比の高い画像が得られた。更には、画像の均一性にも全く問題を認められなかった。
【００５５】
尚、室内において基体（支持体）を水平に保持し、微粒子分散溶液層にメッシュを被せたとき、メッシュと基体（支持体）とを接触状態として、微粒子堆積層を形成した。こうして得られた微粒子堆積層も、メッシュを基体（支持体）から浮かせてメッシュと基体（支持体）とを非接触状態として得られた上述の微粒子堆積層と、同じ特性を示した。
【００５６】
また、メッシュの代わりに、長さ１ｍｍ乃至２ｍｍのガラス製のチップ状の短い糸をメニスカス形成手段として使用して、微粒子堆積層を形成した。具体的には、微粒子分散溶液中に基体（支持体）を垂直に浸漬し、次いで、基体（支持体）を微粒子分散溶液から垂直に引き上げた後、室内において基体（支持体）を水平に保持し、メニスカス形成手段であるチップ状の短い糸をこの微粒子分散溶液層上にばらまいた。そして、所定の時間、この状態を維持し、微粒子分散溶液層を自然乾燥させた。こうして得られた微粒子堆積層も、メッシュを使用して得られた上述の微粒子堆積層と、同じ特性を示した。
【実施例２】
【００５７】
実施例２は、本発明の第１の態様に係る微粒子堆積層多層構造の形成方法に関する。即ち、実施例２の微粒子堆積層多層構造の形成方法においては、
第１番目［第１層目］の微粒子分散溶液を基体上に塗布して第１番目［第１層目］の微粒子分散溶液層を形成した後、第１番目のメニスカス形成手段を該第１番目［第１層目］の微粒子分散溶液層に接触した状態とし、以て、基体表面に対して微粒子が配向した状態の第１番目［第１層目］の微粒子堆積層を得た後、
第（ｍ＋１）番目（但し、ｍ＝１，２・・・Ｍ−１であり、Ｍ≧２）［第（ｍ＋１）層目］の微粒子分散溶液を第ｍ番目［第ｍ層目］の微粒子堆積層上に塗布して第（ｍ＋１）番目［第（ｍ＋１）層目］の微粒子分散溶液層を形成した後、第（ｍ＋１）番目のメニスカス形成手段を該第（ｍ＋１）番目［第（ｍ＋１）層目］の微粒子分散溶液層に接触した状態とし、以て、第ｍ番目［第ｍ層目］の微粒子堆積層表面に対して微粒子が配向した状態の第（ｍ＋１）番目［第（ｍ＋１）層目］の微粒子堆積層を得る工程を、（Ｍ−１）回、繰り返し、微粒子が配向した状態のＭ層から成る微粒子堆積層多層構造を得る。
【００５８】
実施例２においては、具体的には、Ｍ＝３とした。また、第１番目の微粒子分散溶液、第２番目の微粒子分散溶液、及び、第３番目の微粒子分散溶液の組成を以下の表１のとおりとした。尚、「シリカ含有量」とは、純水１００グラムに含まれるシリカの重量（単位：グラム）である。
【００５９】
［表１］
シリカ平均粒径    分散媒      シリカ含有量
第１番目の微粒子分散溶液      ２９０ｎｍ      純水        ２５
第２番目の微粒子分散溶液      ２４０ｎｍ      純水        ２５
第３番目の微粒子分散溶液      ２１０ｎｍ      純水        ２５
【００６０】
また、基体として、実施例１と同じ基体を使用した。第１番目、第２番目及び第３番目の微粒子分散溶液を塗布して第１番目、第２番目及び第３番目の微粒子分散溶液層を形成する方法として、実施例１にて説明したと同様の引き上げ法を採用し、第１番目、第２番目及び第３番目の微粒子分散溶液層の乾燥時間も実施例１と同様とした。更には、第１番目、第２番目及び第３番目のメニスカス形成手段として、太さ０．１ｍｍのステンレス鋼線材を縦横に張架した篩状部材から成るメッシュ（メッシュのピッチｐ1＝０．５ｍｍ）を用いた。このメッシュの開口形状は概ね一辺が０．４ｍｍの正方形である。メッシュのピッチｐ1は、メッシュのどの位置においても一定の値である構成とした。横縦比１６：９の公称８０インチの表示装置用スクリーンにおいて、ＸＧＡ（１０２４×７６８画素）の画素ピッチｐ0は１．３ｍｍである。従って、ｐ1＝０．３８0である。実施例２における第１番目の微粒子堆積層は赤色反射用であり、第２番目の微粒子堆積層は緑色反射用であり、第３番目の微粒子堆積層は青色反射用であり、Ｍ層から成る微粒子堆積層多層構造と基体とによって表示装置用スクリーンが構成される。
【００６１】
実施例２においては、具体的には、上述した第１番目の微粒子分散溶液中に、基体を垂直に浸漬し、次いで、基体を第１番目の微粒子分散溶液から垂直に引き上げた。こうして、第１番目の微粒子分散溶液を基体上に塗布して第１番目の微粒子分散溶液層を形成することができた。次いで、室内において基体（支持体）を水平に保持し、メニスカス形成手段であるメッシュをこの微粒子分散溶液層に接触した状態とした。具体的には、微粒子分散溶液層にメッシュを被せた。このとき、メッシュを基体（支持体）から浮かせ、メッシュと基体（支持体）とを非接触状態とした。そして、所定の時間、この状態を維持し、第１番目の微粒子分散溶液層を自然乾燥させた。こうして、基体表面に対して微粒子が配向した状態の第１番目の微粒子堆積層を得ることができた。尚、第１番目の微粒子堆積層の厚さを３μｍとした。
【００６２】
次に、第（ｍ＋１）番目［但し、ｍ＝１であり、具体的には第２番目］の微粒子分散溶液を第ｍ番目［具体的には第１番目］の微粒子堆積層上に塗布して第（ｍ＋１）番目［具体的には第２番目］の微粒子分散溶液層を形成した後、第（ｍ＋１）番目［具体的には第２番目］のメニスカス形成手段をこの第（ｍ＋１）番目［具体的には第２番目］の微粒子分散溶液層に接触した状態とし、以て、第ｍ番目［具体的には第１番目］の微粒子堆積層表面に対して微粒子が配向した状態の第（ｍ＋１）番目［具体的には第２番目］の微粒子堆積層を得る。第（ｍ＋１）番目［具体的には第２番目］の微粒子堆積層を得る具体的な方法は、第１番目の微粒子堆積層を得るために先に説明したと同様の方法とすればよい。尚、第２番目の微粒子堆積層の厚さも３μｍとした。
【００６３】
次に、第（ｍ＋１）番目［但し、ｍ＝２であり、具体的には第３番目］の微粒子分散溶液を第ｍ番目［具体的には第２番目］の微粒子堆積層上に塗布して第（ｍ＋１）番目［具体的には第３番目］の微粒子分散溶液層を形成した後、第（ｍ＋１）番目［具体的には第３番目］のメニスカス形成手段をこの第（ｍ＋１）番目［具体的には第３番目］の微粒子分散溶液層に接触した状態とし、以て、第ｍ番目［具体的には第２番目］の微粒子堆積層表面に対して微粒子が配向した状態の第（ｍ＋１）番目［具体的には第３番目］の微粒子堆積層を得る。第（ｍ＋１）番目［具体的には第３番目］の微粒子堆積層を得る具体的な方法は、第１番目の微粒子堆積層を得るために先に説明したと同様の方法とすればよい。尚、第３番目の微粒子堆積層の厚さも３μｍとした。
【００６４】
こうして、微粒子が配向した状態のＭ層（実施例２においては３層）から成る微粒子堆積層多層構造を得ることができた。尚、このような構成にすることで、レイリー散乱による影響を最小限に抑えることができる。
【００６５】
その後、第３番目の微粒子堆積層の表面に拡散フィルムを貼り、公称８０インチの表示装置用スクリーンを完成させた。この状態を図５の模式的な一部断面図に示す。
【００６６】
第１番目〜第３番目の微粒子堆積層においては、図４の（Ａ）に示したと同様に、基体の法線方向に沿った微粒子の並び状態（配列状態）に規則性が有る状態を得ることができ、微粒子堆積層はフォトニック結晶から構成されていることが判った。
【００６７】
この表示装置用スクリーンにフロントプロジェクターで映像を映したところ、モアレ縞が肉眼では観察されなかった。また、表示装置用スクリーンの光散乱も少なく、黒が沈んだコントラスト比の高い画像が得られた。更には、画像の均一性にも全く問題を認められなかった。
【００６８】
尚、室内において基体（支持体）を水平に保持し、第１番目〜第３番目の微粒子分散溶液層にメッシュを被せたとき、メッシュと基体あるいは微粒子堆積層とを接触状態として、第１番目〜第３番目の微粒子堆積層を形成した。こうして得られた第１番目〜第３番目の微粒子堆積層も、メッシュと基体あるいは微粒子堆積層とを非接触状態として得られた上述の第１番目〜第３番目の微粒子堆積層と、同じ特性を示した。
【００６９】
また、メッシュの代わりに、長さ１ｍｍ乃至２ｍｍのガラス製のチップ状の短い糸をメニスカス形成手段として使用して、第１番目〜第３番目の微粒子堆積層を形成した。具体的には、微粒子分散溶液中に基体を垂直に浸漬し、次いで、基体を微粒子分散溶液から垂直に引き上げた後、室内において基体を水平に保持し、メニスカス形成手段であるチップ状の短い糸をこの微粒子分散溶液層（第１番目の微粒子分散溶液層、第２番目の微粒子分散溶液層及び第３番目の微粒子分散溶液層）上にばらまいた。そして、所定の時間、この状態を維持し、微粒子分散溶液層（第１番目の微粒子分散溶液層、第２番目の微粒子分散溶液層及び第３番目の微粒子分散溶液層）を自然乾燥させた。こうして得られた３層の微粒子堆積層多層構造も、メッシュを使用して得られた上述の３層の微粒子堆積層多層構造と、同じ特性を示した。
【００７０】
尚、赤色反射用の微粒子堆積層、緑色反射用の微粒子堆積層、青色反射用の微粒子堆積層から成る微粒子堆積層多層構造において、基体上に、青色反射用の微粒子堆積層、緑色反射用の微粒子堆積層、赤色反射用の微粒子堆積層をこの順に積層してもよい。具体的には、第３番目の微粒子分散溶液、第２番目の微粒子分散溶液、第１番目の微粒子分散溶液の順序に微粒子分散溶液を用いて、３層から成る微粒子堆積層多層構造を得ることもできる。このような構成にすることで、微粒子が配向した状態の３層の微粒子堆積層多層構造を一層確実に得ることができる。
【実施例３】
【００７１】
実施例３は、本発明の第２の態様に係る微粒子堆積方法及び本発明の第２の態様に係る表示装置用スクリーンの製造方法に関する。即ち、実施例３の微粒子堆積方法あるいは表示装置用スクリーンの製造方法においては、基体（支持体）の上方にメニスカス形成手段を配置した状態で、このメニスカス形成手段を介して微粒子分散溶液を基体（支持体）上に塗布し、以て、基体（支持体）表面に対して微粒子が配向した状態の微粒子堆積層を得る。実施例３においては、基体（支持体）とメニスカス形成手段とを非接触状態とする。
【００７２】
実施例３において使用した微粒子分散溶液、基体（支持体）、メニスカス形成手段、表示装置用スクリーンにおける画素ピッチｐ0を、実施例１と同様とした。
【００７３】
実施例３の微粒子堆積方法あるいは表示装置用スクリーンの製造方法にあっては、具体的には、室内において基体（支持体）を水平に保持し、基体（支持体）の上方０．１ｍｍ乃至０．５ｍｍのところにメニスカス形成手段であるメッシュを適切な方法で配置する。即ち、メッシュを、基体（支持体）から浮き上がった状態とする。
【００７４】
そして、この状態で、引き上げ法法に基づき、メニスカス形成手段を介して、即ち、メニスカス形成手段を介在させた状態でメニスカス形成手段の上方から微粒子分散溶液を基体（支持体）上に塗布した。次いで、１時間、この状態を維持し、微粒子分散溶液層を自然乾燥させた。
【００７５】
こうして、図１の（Ｃ）に模式的に示したと同様に、基体（支持体）１０の表面に対して微粒子３１が配向した状態の微粒子堆積層３２を得ることができ、微粒子堆積層はフォトニック結晶から構成されていることが判った。即ち、基体あるいは支持体の法線方向に沿った微粒子の並び状態（配列状態）に規則性が有る状態を得ることができ、より具体的には、基体あるいは支持体の法線方向に沿って、少なくとも部分的に、ＡＢＣＡＢＣ・・・の状態に配列された状態（立方最密構造を有する状態）と、ＡＢＡＢＡＢ・・・の状態に配列されている状態（六方最密構造を有する状態）とが混在した状態を得ることができた。尚、この混在状態にあっても、ブラッグ波長は同じである。微粒子堆積層は、赤色光だけを反射させ、他の色の光を透過させる特殊な機能を有する。尚、立方最密構造を有する状態にあっては、微粒子堆積層における厚さ、及び、微粒子の堆積周期（積層周期）は、４．３μｍ、６周期であった。一方、六方最密構造を有する状態にあっては、微粒子堆積層における厚さ、及び、微粒子の堆積周期（積層周期）は、４．３μｍ、９周期であった。
【００７６】
この表示装置用スクリーンにフロントプロジェクターで映像を映したところ、モアレ縞が肉眼では観察されなかった。また、表示装置用スクリーンの光散乱も少なく、コントラスト比の高い画像が得られた。更には、画像の均一性にも全く問題を認められなかった。
【００７７】
尚、室内において基体（支持体）を水平に保持し、メッシュと基体（支持体）とを接触状態として、微粒子堆積層を形成した。こうして得られた微粒子堆積層も、メッシュを基体（支持体）から浮かせてメッシュと基体（支持体）とを非接触状態として得られた上述の微粒子堆積層と、同じ特性を示した。
【００７８】
また、メッシュの代わりに、長さ１ｍｍ乃至２ｍｍのガラス製のチップ状の短い糸をメニスカス形成手段として使用して、微粒子堆積層を形成した。具体的には、メニスカス形成手段であるチップ状の短い糸を微粒子分散溶液層上にばらまいた。そして、この状態で、即ち、メニスカス形成手段を介在させた状態で、上方から微粒子分散溶液を基体（支持体）上に塗布した後、所定の時間、この状態を維持し、微粒子分散溶液層を自然乾燥させた。こうして得られた微粒子堆積層も、メッシュを使用して得られた上述の微粒子堆積層と、同じ特性を示した。
【実施例４】
【００７９】
実施例４は、本発明の第２の態様に係る微粒子堆積層多層構造の形成方法に関する。即ち、実施例４の微粒子堆積層多層構造の形成方法においては、
基体の上方に第１番目のメニスカス形成手段を配置した状態で、該第１番目のメニスカス形成手段を介して第１番目［第１層目］の微粒子分散溶液を基体上に塗布し、以て、基体表面に対して微粒子が配向した状態の第１番目［第１層目］の微粒子堆積層を得た後、
第ｎ番目（但し、ｎ＝１，２・・・Ｎ−１であり、Ｎ≧２）［第ｎ層目］の微粒子堆積層の上方に第（ｎ＋１）番目のメニスカス形成手段を配置した状態で、該第（ｎ＋１）番目のメニスカス形成手段を介して第（ｎ＋１）番目［第（ｎ＋１）層目］の微粒子分散溶液を第ｎ番目［第ｎ層目］の微粒子堆積層上に塗布し、以て、第ｎ番目［第ｎ層目］の微粒子堆積層表面に対して微粒子が配向した状態の第（ｎ＋１）番目［第（ｎ＋１）層目］の微粒子堆積層を得る工程を、（Ｎ−１）回、繰り返し、微粒子が配向した状態のＮ層から成る微粒子堆積層多層構造を得る。
【００８０】
実施例４においては、基体と第１番目のメニスカス形成手段とを非接触状態とする。更には、第ｎ番目の微粒子堆積層と第（ｎ＋１）番目のメニスカス形成手段とも非接触状態とする。
【００８１】
実施例４においては、具体的には、Ｎ＝３とした。第１番目、第２番目及び第３番目の微粒子分散溶液の組成を表１に示したとおりとした。また、基体として、実施例１と同じ基体を使用した。第１番目、第２番目及び第３番目の微粒子分散溶液を塗布して第１番目、第２番目及び第３番目の微粒子分散溶液層を形成する方法として、実施例３にて説明したと同様の方法を採用し、第１番目、第２番目及び第３番目の微粒子分散溶液層の乾燥時間も実施例３と同様とした。更には、第１番目、第２番目及び第３番目のメニスカス形成手段として、実施例２にて説明したメッシュと同じメッシュを使用した。表示装置用スクリーンの仕様も実施例２と同じとした。実施例４における第１番目の微粒子堆積層は赤色反射用であり、第２番目の微粒子堆積層は緑色反射用であり、第３番目の微粒子堆積層は青色反射用であり、Ｎ層から成る微粒子堆積層多層構造と基体とによって表示装置用スクリーンが構成される。
【００８２】
実施例４においては、具体的には、実施例３と同様にして、基体の上方に第１番目のメニスカス形成手段を配置した状態で、この第１番目のメニスカス形成手段を介して第１番目の微粒子分散溶液を基体上に塗布した。そして、所定の時間、この状態を維持し、第１番目の微粒子分散溶液層を自然乾燥させた。こうして、基体表面に対して微粒子が配向した状態の第１番目の微粒子堆積層を得ることができた。尚、第１番目の微粒子堆積層の厚さを３μｍとした。
【００８３】
次に、第ｎ番目［但し、ｎ＝１であり、具体的には第１番目］の微粒子堆積層の上方に第（ｎ＋１）番目［具体的には第２番目］のメニスカス形成手段を配置した状態で、この第（ｎ＋１）番目［具体的には第２番目］のメニスカス形成手段を介して第（ｎ＋１）番目［具体的には第２番目］の微粒子分散溶液を第ｎ番目［具体的には第１番目］の微粒子堆積層上に塗布し、以て、第ｎ番目［具体的には第１番目］の微粒子堆積層表面に対して微粒子が配向した状態の第（ｎ＋１）番目［具体的には第２番目］の微粒子堆積層を得る。第（ｎ＋１）番目［具体的には第２番目］の微粒子堆積層を得る具体的な方法は、第１番目の微粒子堆積層を得るために先に説明したと同様の方法とすればよい。尚、第２番目の微粒子堆積層の厚さも３μｍとした。
【００８４】
次に、第ｎ番目［但し、ｎ＝２であり、具体的には第２番目］の微粒子堆積層の上方に第（ｎ＋１）番目［具体的には第３番目］のメニスカス形成手段を配置した状態で、この第（ｎ＋１）番目［具体的には第３番目］のメニスカス形成手段を介して第（ｎ＋１）番目［具体的には第３番目］の微粒子分散溶液を第ｎ番目［具体的には第２番目］の微粒子堆積層上に塗布し、以て、第ｎ番目［具体的には第２番目］の微粒子堆積層表面に対して微粒子が配向した状態の第（ｎ＋１）番目［具体的には第３番目］の微粒子堆積層を得る。第（ｎ＋１）番目［具体的には第３番目］の微粒子堆積層を得る具体的な方法は、第１番目の微粒子堆積層を得るために先に説明したと同様の方法とすればよい。尚、第３番目の微粒子堆積層の厚さも３μｍとした。
【００８５】
こうして、微粒子が配向した状態のＮ層（実施例４においては３層）から成る微粒子堆積層多層構造を得ることができた。尚、このような構成にすることで、レイリー散乱による影響を最小限に抑えることができる。
【００８６】
その後、第３番目の微粒子堆積層の表面に拡散フィルムを貼り、公称８０インチの表示装置用スクリーンを完成させた。この状態は、図５の模式的な一部断面図に示したと同様である。
【００８７】
第１番目〜第３番目の微粒子堆積層においては、図４の（Ａ）に示したと同様に、基体の法線方向に沿った微粒子の並び状態（配列状態）に規則性が有る状態を得ることができ、微粒子堆積層はフォトニック結晶から構成されていることが判った。
【００８８】
この表示装置用スクリーンにフロントプロジェクターで映像を映したところ、モアレ縞が肉眼では観察されなかった。また、表示装置用スクリーンの光散乱も少なく、黒が沈んだコントラスト比の高い画像が得られた。更には、画像の均一性にも全く問題を認められなかった。
【００８９】
また、メッシュの代わりに、長さ１ｍｍ乃至２ｍｍのガラス製のチップ状の短い糸をメニスカス形成手段として使用して、第１番目〜第３番目の微粒子堆積層を形成した。そして、基体（支持体）の上、あるいは、第ｎ番目の微粒子堆積層の上にメニスカス形成手段を配置した。具体的には、メニスカス形成手段であるチップ状の短い糸を、基体（支持体）の上、あるいは、第ｎ番目の微粒子堆積層の上にばらまいた。そして、この状態で、上方から第１番目、第２番目及び第３番目の微粒子分散溶液を塗布した後、所定の時間、この状態を維持し、第１番目、第２番目及び第３番目の微粒子分散溶液層を自然乾燥させた。こうして得られた３層の微粒子堆積層多層構造も、メッシュを使用して得られた上述の３層の微粒子堆積層多層構造と、同じ特性を示した。
【００９０】
尚、赤色反射用の微粒子堆積層、緑色反射用の微粒子堆積層、青色反射用の微粒子堆積層から成る微粒子堆積層多層構造において、基体上に、青色反射用の微粒子堆積層、緑色反射用の微粒子堆積層、赤色反射用の微粒子堆積層をこの順に積層してもよい。具体的には、第３番目の微粒子分散溶液、第２番目の微粒子分散溶液、第１番目の微粒子分散溶液の順序に微粒子分散溶液を用いて、３層から成る微粒子堆積層多層構造を得ることもできる。このような構成にすることで、微粒子が配向した状態の３層の微粒子堆積層多層構造を一層確実に得ることができる。
【００９１】
以上、本発明を好ましい実施例に基づき説明したが、本発明はこれらの実施例に限定するものではない。実施例において説明した微粒子堆積方法、微粒子堆積層多層構造の形成方法、及び、表示装置用スクリーンの製造方法における各種の条件、使用した各種の材料等は例示であり、適宜、変更することができる。
【００９２】
場合によっては、微粒子堆積層における微粒子と微粒子との間に存在する空間を高分子物質から成るバインダで充填してもよい。バインダの屈折率は微粒子の屈折率ｎ0と異なっていることが必要とされる。具体的には、微粒子を構成する材料がシリカである場合、バインダとして、ポリプロピレン樹脂やポリエチレン樹脂、ポリイソブチレン樹脂、ポリ酢酸ビニルといった樹脂を例示することができる。尚、微粒子堆積層における微粒子と微粒子との間に存在する空間をバインダで充填する方法として、微粒子堆積層にバインダを溶かした溶液を滲み込ませる方法、微粒子分散溶液にバインダを添加しておく方法を例示することができる。このように微粒子堆積層における微粒子と微粒子との間に存在する空間をバインダで充填することで、微粒子堆積層の機械的強度を向上させることができるし、微粒子に対するバインダの屈折率を適切に選択することで、反射スペクトルの半値幅ＦＷＨＭを狭くすることが可能となり、光学特性の向上を図ることができる。
【００９３】
本発明の第１の態様に係る微粒子堆積層多層構造の形成方法の前段と、本発明の第２の態様に係る微粒子堆積層多層構造の形成方法の後段とを組み合せてもよい。即ち、
第１番目の微粒子分散溶液を基体上に塗布して第１番目の微粒子分散溶液層を形成した後、第１番目のメニスカス形成手段を該第１番目の微粒子分散溶液層に接触した状態とし、以て、基体表面に対して微粒子が配向した状態の第１番目の微粒子堆積層を得る工程と、
第ｎ番目（但し、ｎ＝１，２・・・Ｎ−１であり、Ｎ≧２）の微粒子堆積層の上又は上方に第（ｎ＋１）番目のメニスカス形成手段を配置した状態で、該第（ｎ＋１）番目のメニスカス形成手段を介して第（ｎ＋１）番目の微粒子分散溶液を第ｎ番目の微粒子堆積層上に塗布し、以て、第ｎ番目の微粒子堆積層表面に対して微粒子が配向した状態の第（ｎ＋１）番目の微粒子堆積層を得る工程を、（Ｎ−１）回、繰り返し、微粒子が配向した状態のＮ層から成る微粒子堆積層多層構造を得る工程、
とを組み合せてもよい。
【００９４】
あるいは又、本発明の第２の態様に係る微粒子堆積層多層構造の形成方法の前段と、本発明の第１の態様に係る微粒子堆積層多層構造の形成方法の後段とを組み合せてもよい。即ち、
基体の上又は上方に第１番目のメニスカス形成手段を配置した状態で、該第１番目のメニスカス形成手段を介して第１番目の微粒子分散溶液を基体上に塗布し、以て、基体表面に対して微粒子が配向した状態の第１番目の微粒子堆積層を得る工程と、
第（ｍ＋１）番目（但し、ｍ＝１，２・・・Ｍ−１であり、Ｍ≧２）の微粒子分散溶液を第ｍ番目の微粒子堆積層上に塗布して第（ｍ＋１）番目の微粒子分散溶液層を形成した後、第（ｍ＋１）番目のメニスカス形成手段を該第（ｍ＋１）番目の微粒子分散溶液層に接触した状態とし、以て、第ｍ番目の微粒子堆積層表面に対して微粒子が配向した状態の第（ｍ＋１）番目の微粒子堆積層を得る工程を、（Ｍ−１）回、繰り返し、微粒子が配向した状態のＭ層から成る微粒子堆積層多層構造を得る工程、
とを組み合せてもよい。
【００９５】
更には、本発明の第１の態様に係る微粒子堆積層多層構造の形成方法の前段と、本発明の第１の態様に係る微粒子堆積層多層構造の形成方法の後段と、本発明の第２の態様に係る微粒子堆積層多層構造の形成方法の後段とを組み合せてもよいし、本発明の第２の態様に係る微粒子堆積層多層構造の形成方法の前段と、本発明の第１の態様に係る微粒子堆積層多層構造の形成方法の後段と、本発明の第２の態様に係る微粒子堆積層多層構造の形成方法の後段とを組み合せてもよい。
【図面の簡単な説明】
【００９６】
【図１】図１の（Ａ）及び（Ｂ）は、メニスカス形成手段をメッシュから構成した場合の一例の模式的な一部平面図及び一部端面図であり、図１の（Ｃ）は、基体上で微粒子分散溶液中の微粒子が順序よく集合する状態を示す模式図である。
【図２】図２は、実施例１にて得られた微粒子堆積層、及び、比較試料における微粒子堆積層を垂直方向から測定した反射スペクトルの結果を示すグラフである。
【図３】図３は、光散乱輝度の測定方法を説明するための概念図である。
【図４】図４の（Ａ）及び（Ｂ）は、実施例１にて得られた微粒子堆積層、及び、比較試料における微粒子堆積層のそれぞれの表面を走査型電子顕微鏡にて観察した結果を示す図である。
【図５】図５は、３層から成る微粒子堆積層多層構造を有する表示装置用スクリーンの模式的な一部断面図である。
【図６】図６は、微粒子が規則的に配列した微粒子集合体が、微粒子分散溶液から自己組織化的に形成される過程を示す模式図である。
【図７】図７は、従来のフォトニック結晶の作製方法によって得られたフォトニック結晶の原子間力顕微鏡での観察結果を示す図である。
【図８】図８は、欠陥が存在するフォトニック結晶を表示装置用スクリーンに応用した場合の問題点を説明するための模式図である。
【符号の説明】
【００９７】
１０・・・基体（支持体）、２０・・・メニスカス形成手段、３０・・・微粒子分散溶液、３１・・・微粒子、３２・・・微粒子堆積層
【図１】
2005301100.tif 000003
【図２】
2005301100.tif 000004
【図３】
2005301100.tif 000005
【図４】
2005301100.tif 000006
【図５】
2005301100.tif 000007
【図６】
2005301100.tif 000008
【図７】
2005301100.tif 000009
【図８】
2005301100.tif 000010